СПОСОБ ПОЛУЧЕНИЯ ЖЕЛЕЗА ПРЯМЫМ ВОССТАНОВЛЕНИЕМ

Способ получения железа прямым восстановлением, включающий движение зернистого материала, содержащего оксиды железа, и встречно циркулирующего восстановительного газа в интервале температур 850-1000°C, состоящего из водорода и монооксида углерода, и полученного за счет нагрева и превращения углеводородов с помощью окислителей в объеме газогенератора путем воздействия на них плазменными струями, восстановление материала до железа, отвод из зоны восстановления отработанного восстановительного газа, выгрузку восстановленного железа из реактора при температуре более 500°C, брикетирование полученного материала и последующее охлаждение до 100°C, очистку части основного потока отходящего газа, отличающийся тем, что в качестве зернистого материала, содержащего оксиды железа, используют горячие окатыши, отобранные из конвейерной обжиговой машины после стадии обжига и прошедшие фазу горячего грохочения, очищенный поток отходящего газа из реактора твердофазного восстановления поочередно пропускают через два каупера, одну часть охлажденного после каупера потока отходящего газа направляют на горелочные устройства конвейерной обжиговой машины, вторую часть - на утилизацию для получения электроэнергии, кислородсодержащий газ поочередно нагревают в упомянутых кауперах и направляют в форсунки плазменного газогенератора в качестве окислителя для получения восстановительного газа, непрерывную выгрузку восстановленных окатышей осуществляют периодически двумя потоками, первый поток после грохочения направляют в электродуговую печь для получения железосодержащего расплава, а второй поток восстановленных окатышей направляют на установку брикетирования, при этом отсев первого потока восстановленных окатышей периодически подают в технологическую линию второго потока.